(57)【特許請求の範囲】
【請求項１】
固体アンモニア貯蔵物質が、該貯蔵物質を内部に保持する容器の壁に対して、該貯蔵物質を該容器内のアンモニアで飽和／再飽和させている際に及ぼす機械力の大きさを制御するための方法であって、
その限界未満では前記容器の壁が塑性変形をせず又は前記容器の壁の降伏点における変形の２００％を超える変形をしない前記容器内部の液圧（以下、ＰＬＩＭＩＴとする）又は液力（以下、ＦＬＩＭＩＴとする）に関する前記容器の機械的強度の限界を決定し、
前記貯蔵物質のアンモニア飽和／再飽和プロセスの温度（以下、ＴＳＡＴとする）と、前記ＴＳＡＴにおける飽和／再飽和中に前記貯蔵物質が発生させる液圧ＰＭＡＴ又は等価な機械力ＦＭＡＴとの間の所定の相関関係を用いて、飽和／再飽和プロセスの最低温度（以下、ＴＳＡＴＭＩＮとする）を特定し、ＴＳＡＴ≧ＴＳＡＴＭＩＮという条件を満たす温度ＴＳＡＴにおいて飽和／再飽和プロセスを行うことによって、前記貯蔵物質が及ぼすＰＭＡＴ又はＦＭＡＴが前記容器のＰＬＩＭＩＴ又はＦＬＩＭＩＴに関する機械的強度の限界未満に保たれるようにする、方法。
【請求項２】
前記貯蔵物質が密度（以下、ＤＭＡＴとする）を有し、ＴＳＡＴＭＩＮの決定において、ＴＳＡＴとＰＭＡＴ又はＦＭＡＴとの間の相関関係に加えて、前記貯蔵物質の密度ＤＭＡＴも、より高い密度ＤＭＡＴが一般的に前記固体アンモニア貯蔵物質が前記容器の壁に及ぼすより高い機械力をもたらすものとして考慮し、ＤＭＡＴがアンモニアで完全に飽和されているアンモニア貯蔵物質の密度である、請求項１に記載の方法。
【請求項３】
前記アンモニア貯蔵物質が、沸点を有する液体冷却媒体によって飽和／再飽和プロセス中に冷却され、前記温度ＴＳＡＴにおける飽和／再飽和プロセスが、ＴＣＭＢＰ≧ＴＳＡＴ≧ＴＳＡＴＭＩＮという条件を満たし、ＴＣＭＢＰが前記冷却媒体の沸点である、請求項１又は２に記載の方法。
【請求項４】
前記アンモニア貯蔵物質が、ガス状冷却媒体によって飽和／再飽和プロセス中に冷却され、前記温度ＴＳＡＴにおける飽和／再飽和プロセスが、ＴＣＭＢＰ≧ＴＳＡＴ≧ＴＳＡＴＭＩＮという条件を満たし、ＴＣＭＢＰが、飽和／再飽和プロセスが前記ガス状冷却媒体によって冷却されて行われる温度の上限である、請求項１又は２に記載の方法。
【請求項５】
ＴＣＭＢＰが１００℃である、請求項３又は４に記載の方法。
【請求項６】
前記容器が、８５℃におけるアンモニアの脱離によって生じる圧力に０．１体積％以下の体積膨張で前記容器が耐えることができるようにする機械的強度を有する、請求項１から５のいずれか一項に記載の方法。
【請求項７】
前記貯蔵物質からの８５℃におけるアンモニアの脱離によって生じる圧力が１２ｂａｒである、請求項６に記載の方法。
【請求項８】
ＰＬＩＭＩＴ又はＦＬＩＭＩＴ、次いでＴＳＡＴＭＩＮが、
既存の容器設計を利用可能とすること、
既存の設計からＰＬＩＭＩＴ又はＦＬＩＭＩＴの値を知ること、又は、標準的な機械工学プラクティス若しくは液圧測定若しくは機械的シミュレーションを用いてＰＬＩＭＩＴ又はＦＬＩＭＩＴの値を特定すること、及び、
知った又は特定したＰＬＩＭＩＴ又はＦＬＩＭＩＴを用いて、ＰＭＡＴ又はＦＭＡＴがＰＬＩＭＩＴ又はＦＬＩＭＩＴを超えないようにする積載密度ＤＭＡＴと、ＴＳＡＴ≧ＴＳＡＴＭＩＮ又はＴＣＭＢＰ≧ＴＳＡＴ≧ＴＳＡＴＭＩＮという飽和／再飽和条件を決定することから決定される、請求項２から７のいずれか一項に記載の方法。
【請求項９】
ＴＳＡＴＭＩＮの決定が、実験データ点を得て従属変数ＰＭＡＴと独立変数ＴＳＡＴとの間の経験的関係又は相関関係を求める実験的マッピング方法を含み、前記実験的マッピング方法が、
アンモニア貯蔵物質の少なくとも一つのサンプルを作製すること、
該物質が飽和／再飽和されている際にサンプルホルダーの壁に対して該物質が及ぼすＰＭＡＴを測定することができるサンプルホルダー内においてアンモニアの脱離及び再飽和の実験を異なる複数の温度レベルＴＳＡＴにおいて行うこと、及び、
実験データ点を用いて、関数又は補間公式ＰＭＡＴ＝ｆ（ＴＳＡＴ）又はＦＭＡＴ＝ｆ（ＴＳＡＴ）を生成することを備える、請求項１から８のいずれか一項に記載の方法。
【請求項１０】
ＴＳＡＴＭＩＮの決定が、実験データ点を得て従属変数ＰＭＡＴ又はＦＭＡＴと独立変数ＴＳＡＴ及びＤＭＡＴとの間の経験的関係又は相関関係を求める実験的マッピング方法を含み、前記実験的マッピング方法が、
既知の密度ＤＭＡＴを有するアンモニア貯蔵物質の少なくとも一つのサンプルを作製すること、
該物質が飽和／再飽和されている際にサンプルホルダーの壁に対して該物質が及ぼすＰＭＡＴを測定することができるサンプルホルダー内においてアンモニアの脱離及び再飽和の実験を異なる複数の温度レベルＴＳＡＴにおいて行うこと、及び、
実験データ点を用いて、異なる密度ＤＭＡＴを有する複数サンプルを測定する場合における関数又は補間公式ＰＭＡＴ＝ｆ（ＴＳＡＴ，ＤＭＡＴ）又はＦＭＡＴ＝ｆ（ＴＳＡＴ，ＤＭＡＴ）を生成することを備える、請求項１から８のいずれか一項に記載の方法。
【請求項１１】
ＴＳＡＴＭＩＮの決定が、アンモニア貯蔵物質と、アンモニア自体と、飽和状態の貯蔵物質とを記述するパラメータを用いるコンピュータシミュレーションを介して、ＰＭＡＴ又はＦＭＡＴとＴＳＡＴとＤＭＡＴとの間の関係を求めることによって行われる、請求項２から１０のいずれか一項に記載の方法。
【請求項１２】
前記容器内部の液圧ＰＬＩＭＩＴ又は液力ＦＬＩＭＩＴに関する前記容器の機械的強度の限界が、その限界未満では前記容器の壁が前記容器の壁の降伏点における変形の１１０％、１２０％、又は１５０％を超える変形をしないという限界である、請求項１から１１のいずれか一項に記載の方法。
【請求項１３】
固体アンモニア貯蔵物質を収容するための容器の設計方法であって、アンモニアの飽和／再飽和のプロセス温度ＴＳＡＴと該貯蔵物質の目標密度ＤＭＡＴとが固定されていて、該設計方法の結果は、アンモニアの飽和／再飽和の際に該物質が結果として及ぼす圧力ＰＭＡＴ又は力ＦＭＡＴに耐えることができる容器設計であり、ＴＳＡＴとＤＭＡＴとＰＭＡＴ又はＦＭＡＴとの間の既知の関係を用いて、ＰＭＡＴ又はＦＭＡＴの値を求め、該値を、その液圧限界パラメータ未満では前記容器の壁が塑性変形をしない又は前記容器の壁の降伏点における変形の２００％を超える変形をしないという液圧限界パラメータＰＬＩＭＩＴ又はＦＬＩＭＩＴに関して測定された前記容器の機械的強度が、ＰＭＡＴ又はＦＭＡＴの値以上となるように前記容器を設計するために用いる、方法。
【請求項１４】
請求項１から１２のいずれか一項に記載の方法に従う請求項１３に記載の方法。
【請求項１５】
アンモニア貯蔵物質のアンモニア飽和／再飽和プロセスの温度ＴＳＡＴと、前記温度ＴＳＡＴにおける飽和／再飽和中に該貯蔵物質が及ぼす液圧ＰＭＡＴ又は等価な機械力ＦＭＡＴとの間の相関関係の使用であって、該貯蔵物質が結果として及ぼす圧力ＰＭＡＴ又は力ＦＭＡＴが、その限界未満では容器が塑性変形しない又は容器の壁の降伏点における変形の２００％を超える変形をしないという限界未満に保たれる温度において飽和／再飽和を行うことによって、貯蔵物質が及ぼす力又は圧力のレベルに影響を与えるための使用。
【発明の詳細な説明】
【技術分野】
【０００１】
本発明は、固体アンモニア貯蔵物質中のアンモニア貯蔵に関し、また、例えば、固体アンモニア貯蔵物質がその貯蔵物質を保持する容器の壁に対して及ぼす機械力の大きさを制御するための方法に関する。また、本発明は、固体アンモニア貯蔵物質を収容するための容器を設計する方法、固体アンモニア貯蔵物質で充填された容器、そして、アンモニア貯蔵物質のアンモニア飽和／再飽和プロセスの温度と、飽和／再飽和中に貯蔵物質が発生させる液圧又は等価な機械力との間の相関関係の使用にも関する。
【背景技術】
【０００２】
無水アンモニアは、多くの応用で広く用いられている化学物質である。一例は、燃焼プロセスからの排気ガス中のＮＯｘの選択触媒還元（ＳＣＲ，ｓｅｌｅｃｔｉｖｅ  ｃａｔａｌｙｔｉｃ  ｒｅｄｕｃｔｉｏｎ）用の還元剤としての使用である。
【０００３】
大抵のエンドユーザー応用、特に自動車応用において、圧力容器内での純粋な加圧無水アンモニアとしてのアンモニアの貯蔵は危険過ぎる。閉じられた金属容器中に保持された固体物質中への分子状アンモニアの吸収を含む貯蔵方法は、安全上の危険性を回避して、携帯型や分散型の応用においてガス状アンモニアの使用を可能にすることができる。排出技術、特に比較的低い排気温度で街中を走る車両について、固体貯蔵物質を保持するカートリッジ／容器から直接投与されるアンモニアガスの使用は、従来の尿素水溶液（例えば、ＡｄＢｌｕｅ（登録商標）の商品名で流通している３２．５％尿素水溶液）の使用よりも、ＳＣＲ触媒を介してはるかに良好なＮＯｘ除去性能を与える。
【０００４】
金属アンミン塩は、可逆的なアンモニアの吸収／脱離を可能にする物質であり、アンモニア用の固体貯蔵媒体として使用可能である（例えば、特許文献１を参照）。車両の特定の明確なパッケージング又は設置ボリュームに統合される金属容器（又は所謂カートリッジ）に物質が運ばれると、ＮＯｘ還元のためにアンモニアが徐々に放出される（特許文献２）。
【０００５】
金属アンミン錯体を保持するこのようなカートリッジが車両で用いられる場合、アンモニアが徐々に枯渇していき、脱ガスされた塩物質が金属カートリッジ中に残る。再使用するためには、カートリッジをアンモニアで飽和（再飽和）させなければならない。このようなユニットの一回限りの使用は高価過ぎて、持続可能な解決策とならない。
【０００６】
従って、工業関連応用では、アンモニア貯蔵物質を保持するカートリッジが何回も飽和／再飽和可能であることを要する。例えば、バーベキュー用のプロパンボトルと比較して、顧客は、新品のプロパンタンク（例えば、価格８０ユーロ）を毎回購入するのではなく、最初にタンクを購入して、後は再充填されたユニット（価格１０〜１５ユーロ）を入手する。
【０００７】
金属アンミン錯体はここ数年間研究されてきたが、難しい物質であることがわかってきた。これは、場合によって、適切な熱伝達を得るのに添加剤や内部金属箔構造を要し、また、塩結晶格子が、アンモニアの吸収時に例えば四倍に膨張し得ることは既知の事実である。
【０００８】
金属容器中の枯渇したアンモニア貯蔵物質の飽和又は再飽和は、車両上では事実上不可能である。何故ならば、再飽和には数分間よりも大分かかり（冷却による吸収熱の除去には数時間かかり得る）、車両の隣で利用可能な無水アンモニアを要するからである。結果として、枯渇したカートリッジを、次の使用前に再飽和させなければならない。エンドユーザーのコストを最小にするため、飽和／再飽和プロセスは効率的でなければならず、また、より重要な点として、カートリッジ／ユニットを何回も使用できるようにしなければならない。
【０００９】
電池の再充電の場合と同様に、カートリッジの再充填プロセスの重要な側面は、カートリッジを時間と共に使用不能にしてしまうユニットの劣化を防止することである。カートリッジの耐久性に大きな影響を有する物理的効果として観測されるのは、飽和／再飽和中の塩の膨張である。この膨張は、特許文献３でも言及されているように、高い機械力をもたらし、それが今度は、カートリッジの金属壁を変形させたり、熱伝達を改善するための内部構造を損傷させたりし得る。数回の再充填／脱ガスサイクルにおいて、カートリッジの形状や性能は、そのカートリッジが使用不能となるレベルにまで劣化し得て、また、その変形により、カートリッジ用のボリュームや設置空間にフィットしなくなる。このような膨張力は、カートリッジの壁を非常に厚くするか、又は物質の目標貯蔵密度を大幅に下げること（例えば、理論的な最大密度の５０％や７５％未満に下げること）によって、ある程度は軽減され得る。厚壁のカートリッジは高価であり且つ重くなる一方、目標貯蔵密度の大幅な減少（単位体積当たりの塩積載量の減少）は、車両の総容量の利用率を悪くするので、カートリッジを、アンモニア積載ユニットとしては工業的に魅力のないものにする。
【先行技術文献】
【特許文献】
【００１０】
【特許文献１】国際公開第２００６／０１２９０３号
【特許文献２】欧州特許出願公開第２１８１９６３号明細書
【特許文献３】国際公開第２０１０／０２５９４７号
【非特許文献】
【００１１】
【非特許文献１】The United Nations standardization document ST/SG/AC.10/C.3/88, 12 December 2013, “Report of the Sub-Committee of Experts on the Transport of Dangerous Goods on its forty-fourth session”, Chapter 3.3
【発明の概要】
【発明が解決しようとする課題】
【００１２】
そこで、高貯蔵密度と、低重量と、高耐久性という工業的に重要な三つのパラメータの組み合わせ（低所有コスト）を可能にする解決策が必要とされている。アンモニア貯蔵製品に対して三つ全てが証明されない限りは、最適なＳＣＲでのＮＯｘ還元用にアンモニアガスが直接投与可能であるという大きな環境的利益を享受することができる市場において居場所を見つけることは難しい。
【課題を解決するための手段】
【００１３】
固体アンモニア貯蔵物質が、その貯蔵物質を内部に保持する容器の壁に対して、貯蔵物質をその貯蔵容器内のアンモニアで飽和／再飽和させている際に及ぼす機械力の大きさを制御するための方法が提供される。本方法は以下のことを備える：
ａ．  その容器内部の液圧又は液力に関する容器の機械的強度の限界（以下、ＰＬＩＭＩＴ又はＦＬＩＭＩＴとする）（その限界未満では、容器の壁は塑性変形をしない又は容器の壁の降伏点における変形の１１０％、１２０％、１５０％、又は２００％を超える変形をしない）を決定すること、
ｂ．  以下の二者の間の相関関係、つまり、
ｉ．  貯蔵物質のアンモニア飽和／再飽和プロセスの温度（以下、ＴＳＡＴとする）と
ｉｉ．  前記温度ＴＳＡＴにおける飽和／再飽和中に貯蔵物質が生じさせる液圧ＰＭＡＴ又は等価な機械力ＦＭＡＴと
の間の相関関係を用いて、
飽和／再飽和プロセスの最低温度（以下、ＴＳＡＴＭＩＮとする）を特定し、ＴＳＡＴ≧ＴＳＡＴＭＩＮという条件を満たす温度ＴＳＡＴにおいて飽和／再飽和プロセスを行うことによって、貯蔵物質が及ぼすＰＭＡＴ又はＦＭＡＴが、容器のＰＬＩＭＩＴ又はＦＬＩＭＩＴに関する機械的強度の限界未満に保たれるようにすること。
【００１４】
他の態様によると、固体アンモニア貯蔵物質を収容するための容器を設計する方法が提供され、アンモニア飽和／再飽和のプロセス温度ＴＳＡＴと、貯蔵物質の目標密度ＤＭＡＴとが固定され、本設計方法の結果は、アンモニア飽和／再飽和の際に物質が結果として及ぼす圧力ＰＭＡＴ又は力ＦＭＡＴに耐えることができる容器設計である。本方法は、ＤＭＡＴとＴＭＡＴとＰＭＡＴ又はＦＭＡＴとの間の既知の関係を用いて、ＰＭＡＴ又はＦＭＡＴの値を求め、その値を用いて、それ未満では容器の壁が塑性変形をしない又は容器の壁の降伏点における変形の１１０％、１２０％、１５０％、又は２００％を超える変形をしない液圧限界パラメータＰＬＩＭＩＴ又はＦＬＩＭＩＴに関して測定された容器の機械的強度が、ＰＭＡＴ又はＦＭＡＴの値以上となるように容器を設計する。
【００１５】
他の態様によると、アンモニアを脱離及び吸収／再吸収することができる貯蔵密度ＤＭＡＴで固体アンモニア貯蔵物質で充填された容器が提供される。本容器は、その容器内部の圧力又は力において容器が塑性変形しない又は容器壁の降伏点における変形の１１０％、１２０％、１５０％、又は２００％を超える変形をしない限界圧力パラメータＰＬＩＭＩＴ又は限界力パラメータＦＬＩＭＩＴに対応する機械的強度を有する。容器内の貯蔵物質は、飽和／再飽和プロセスによってアンモニアで充填され、その貯蔵物質の飽和／再飽和は、ＴＳＡＴ≧ＴＳＡＴＭＩＮという条件を満たすプロセス温度ＴＳＡＴにおいて容器内部の貯蔵物質で行われる。ＴＳＡＴＭＩＮは、貯蔵物質が及ぼすＰＭＡＴ又はＦＭＡＴが容器のＰＬＩＭＩＴ又はＦＬＩＭＩＴに関する機械的強度の限界未満に保たれる飽和／再飽和プロセスの最低温度である。
【００１６】
更に他の態様は、アンモニア貯蔵物質のアンモニア飽和／再飽和プロセスの温度ＴＳＡＴと、その温度ＴＳＡＴにおける飽和／再飽和中に貯蔵物質が生じさせる液圧ＰＭＡＴ又は等価な機械力ＦＭＡＴとの間の相関関係の使用に関し、その使用は、貯蔵物質が結果として及ぼす圧力ＰＭＡＴ又は力ＦＭＡＴが、それ未満では容器が塑性変形しない又は容器壁の降伏点における変形の１１０％、１２０％、１５０％、又は２００％を超える変形をしない限界未満に保たれる温度において飽和／再飽和を行うことによって貯蔵物質が及ぼす力又は圧力のレベルに影響を与えるためのものである。
【００１７】
本願で示される発明の他の特徴は、本開示の方法及び製品に固有のものであるか、又は、以下の実施形態の詳細な説明及び添付図面から当業者に明らかとなるものである。
【００１８】
［本発明の一般的な説明及び任意選択的な実施形態の説明］
圧力及び力は、通常の機械分野での用法のものであり、つまり、圧力は単位面積あたりに及ぼす力である。
【００１９】
結晶膨張によって生じる力、つまりはアンモニアを吸収／再吸収している間の金属アンミン錯体の機械力を、流体が及ぼす液圧として概念的に記述することができることが分かった。より重要な点として、つまり、本発明の肝として、この機械力ＦＭＡＴ又は等価な液圧ＰＭＡＴが、飽和又は再飽和中のアンモニア貯蔵物質の温度レベルと強く相関していることが分かった。飽和／再飽和温度が上昇すると、ＰＭＡＴが下がることが観測された。
【００２０】
また、アンモニア貯蔵物質を保持する又は閉じ込めるユニット内の力(又は圧力)と物質の密度との間には関連性がある。他の全てのパラメータを一定に保って、密度を増大させると、より高い力をもたらす可能性につながる。
【００２１】
決定的な科学的説明はまだ得られていないが、本発明の発見の裏に潜む定性的な理由付けは以下のとおりである。即ち、バター等の物質は低温において非常に硬いが、温度が上昇すると軟らかくなる。物質は軟らかいと、その物質が長距離力を生じさせることは難しい。フォークで軟らかい（暖かい）バターを押すと、フォークは比較的簡単にバターに突き刺さる。バターが非常に冷たい場合、フォークはほとんどバターに突き刺さることができず、むしろフォークでバターを押すと、バターが動いてしまう。この類推を用いて、本発見を説明することができる。物質が暖かいと、アンモニアを吸収する際の結晶構造の局所的膨張力は長距離スケール（センチメートル）にわたって伝わらず、むしろ、はるかに短い長さスケールにおいて物質中に局所的に散逸してしまう。より硬い、つまりより低温の物質では、力は長距離効果を有することができるので、容器の壁に対して高いレベルの力（又は対応する圧力）を及ぼす。
【００２２】
本開示では、この側面を革新的且つ建設的に利用して、本発明の目標、つまり、顧客にとって魅力的な特性及びコストを有するロバストで耐久性のある製品を得る。
【００２３】
本発明で示される結果から、物質力（圧力）の低下の適切なレベルが典型的には室温を超える飽和温度ＴＳＡＴにおいて観測されることが分かった。再飽和（又は飽和）プロセスは、高速で効率的な飽和プロセスとするため能動的な冷却を必要とするので、通常は、「可能な限り低温」という方法を用いて、再充填プロセスを加速させる。この直感的な方法に反して、本発明の方法は、冷却が暖かい流体で行わる際に最も魅力的な特徴を有する。
【００２４】
本開示では、この側面を適用して、耐久性のあるアンモニア貯蔵カートリッジを魅力的な特定及びコスト効率的な再充填プロセスと組み合わせる。
【００２５】
アンモニア貯蔵物質が、貯蔵容器内のアンモニアで飽和／再飽和されている際に、本方法は、一つ以上の金属容器内に閉じ込められている際にアンモニアを可逆的に吸収及び脱離させることができる固体アンモニア貯蔵金属アンミン錯体の膨張力を減少させることを備え、その物質は、アンモニアでの飽和又は再飽和中において、その物質を封入している金属容器自体の変形をなくすか低減するレベルにまで膨張力の大きさを低下させるプロセス条件に保たれる。
【００２６】
一部実施形態では、ＴＳＡＴＭＩＮの決定は、ＴＳＡＴとＰＭＡＴ又はＦＭＡＴとの間の相関関係を用い、また、アンモニア貯蔵物質ＤＭＡＴの密度との相関関係も含み、ＤＭＡＴは、アンモニアで完全に飽和しているアンモニア貯蔵物質に基づいて計算される。
【００２７】
一部実施形態では、飽和／再飽和中に液体冷却媒体を用い、また、実際的な理由から、ＴＳＡＴには、冷却媒体の沸点（ＴＣＭＢＰ，冷却媒体沸点）によって定められる上限が存在し、ＴＣＭＢＰ≧ＴＳＡＴ≧ＴＳＡＴＭＩＮとなる。例えば、ＴＣＭＢＰは略１００℃である。
【００２８】
他の実施形態では、アンモニア貯蔵物質は、ガス状冷却媒体によって飽和／再飽和プロセス中に冷却される。温度ＴＳＡＴにおける飽和／再飽和プロセスは、ＴＣＭＢＰ≧ＴＳＡＴ≧ＴＳＡＴＭＩＮという条件を満たし、ＴＣＭＢＰは、飽和／再飽和プロセスがガス状冷却媒体で冷却されて行われる温度の上限である。例えば、この場合も、ＴＣＭＢＰは略１００℃であり得る。
【００２９】
一部実施形態では、本方法は、公の法的な目標、例えば非特許文献１に含まれる目標等から導かれた機械的強度（ＰＬＩＭＩＴ、ＦＬＩＭＩＴ）に基づくものであり、非特許文献１によると、吸着又は吸収されたアンモニアを収容する各容器は、８５℃で発生する圧力に０．１％以下の体積膨張で耐えることができ、８５℃の温度における圧力は１２ｂａｒ未満とされる。そこで、こうした実施形態の一部では、アンモニア貯蔵容器は、８５℃において脱離したアンモニアが発生させる圧力に０．１体積％以下の体積膨張で容器が絶えることを可能にする機械的強度を有する。
【００３０】
一部実施形態では、ＰＬＩＭＩＴ又はＦＬＩＭＩＴ、次いでＴＳＡＴＭＩＮが以下のことから決定される：
ａ．  既存の容器設計を利用可能とすること、
ｂ．  既存の設計からＰＬＩＭＩＴ又はＦＬＩＭＩＴの値を知ること、又は、（ｉ）標準的な機械工学プラクティス、（ｉｉ）液圧測定、若しくは（ｉｉｉ）機械的シミュレーションを用いてＰＬＩＭＩＴ又はＦＬＩＭＩＴの値を特定すること、
ｃ．  知った又は特定したＰＬＩＭＩＴ又はＦＬＩＭＩＴを用いて、ＰＭＡＴ又はＦＭＡＴがＰＬＩＭＩＴ又はＦＬＩＭＩＴを超えないように、積載密度ＤＭＡＴと、ＴＳＡＴ≧ＴＳＡＴＭＩＮ又はＴＣＭＢＰ≧ＴＳＡＴ≧ＴＳＡＴＭＩＮという飽和／再飽和条件とを決定すること。
【００３１】
一部実施形態では、ＴＳＡＴＭＩＮを決定する方法は、実験的マッピング方法を含み、その方法では、実験データ点を得て、従属変数ＰＭＡＴと独立変数ＴＳＡＴとの間の経験的関係又は相関関係を求める。マッピング方法は以下のことを備える：
ａ．  アンモニア貯蔵物質の少なくとも一つのサンプルを作製すること；
ｂ．  物質が飽和／再飽和されている際に物質がサンプルホルダーの壁に及ぼすＰＭＡＴを測定することができるサンプルホルダー中でアンモニアの脱離及び再飽和の実験を行うこと（この方法は異なる複数の温度レベルＴＳＡＴで行われる）；
ｃ．  実験データ点を用いて、関数又は補間公式ＰＭＡＴ＝ｆ（ＴＳＡＴ）又はＦＭＡＴ＝ｆ（ＴＳＡＴ）を生成すること。
【００３２】
代わりに、異なる複数の密度ＤＭＡＴが考慮される一部実施形態では、ＴＳＡＴＭＩＮを決定する方法は、実験的マッピング法を含み、その実験的マッピング法では、実験データ点を得て、従属変数ＰＭＡＴ又はＦＭＡＴと独立変数ＴＳＡＴ及びＤＭＡＴとの間の経験的関係又は相関関係を求める。マッピング法は以下のことを備える：
ａ．  既知の密度ＤＭＡＴを有するアンモニア貯蔵物質の少なくとも一つのサンプルを作製すること；
ｂ．  物質が飽和／再飽和されている際に物質がサンプルホルダーの壁に及ぼすＰＭＡＴを測定することができるサンプルホルダー中でアンモニアの脱離及び再飽和の実験を行うこと（この方法は異なる複数の温度レベルＴＳＡＴで行われる）；
ｃ．  実験データ点を用いて、異なる密度ＤＭＡＴを有するサンプルを測定する場合の関数又は補間公式ＰＭＡＴ＝ｆ（ＴＳＡＴ，ＤＭＡＴ）又はＦＭＡＴ＝ｆ（ＴＳＡＴ，ＤＭＡＴ）を生成すること。
【００３３】
上記実施形態の一変形例では、ＴＳＡＴＭＩＮを決定する方法は、アンモニア貯蔵物質、アンモニア自体及び飽和状態のその物質を記述するパラメータを用いるコンピュータシミュレーションを介してＰＭＡＴ又はＦＭＡＴとＴＭＡＴと、また任意でＤＭＡＴとの間の関係を求めることによって行われる。これらパラメータは、飽和状態及び非飽和状態における物質の状態を記述し、これらパラメータの影響は温度の関数であり、物質の密度の入力で、そのモデルは、密度、物質パラメータ、飽和温度等の入力変数に基づいて、従属変数ＰＭＡＴ（又はＦＭＡＴ）のレベルを推定又は予測することができる。このようなコンピュータモデルは多様な方法で構築可能であり、一例は、従来の有限要素法（ＦＥＭ）シミュレーションを用いることである。
【００３４】
比較的弱いカートリッジ設計を補うために、高密度が魅力的である場合に、又は、飽和プロセスの期間がほとんど又は全く重要ではない場合には、ＴＳＡＴＭＩＮよりも大幅に高く温度ＴＳＡＴを上げることが有利となり得る。
【００３５】
力の大幅な減少が６０〜８０℃を超える温度で得られる場合であっても、力の減少が十分となる低温（ＴＳＡＴＭＩＮ近傍）を保つことによって、圧力ＰＳＡＴを受けている際にアンモニアを吸収している貯蔵物質の良好な熱勾配を可能にして、プロセス期間を削減する。典型的には、アンモニアガス圧ＰＳＡＴは、圧力ＰＳＡＴを受けている際の貯蔵物質の平衡温度に対して１０℃以上の差に対応する勾配を与えるのに十分高いことが少なくとも必要である。例えば、５５℃において、固体貯蔵物質からのアンモニアの平衡脱離圧は略２．５ｂａｒであり（ＳｒＣｌ２について）、ＰＳＡＴ＝２．５ｂａｒを用いると、吸収のための駆動力が存在せず、熱が除去されないので、ゼロに等しい吸収率が与えられる。
【００３６】
また、本発明の他の態様では、既存のハードウェアの要請により、プロセス条件ＴＳＡＴ及び貯蔵物質の目標密度ＤＭＡＴが最初に固定されている方法が検討され、この他の態様の結果は、アンモニア飽和／再飽和の際に物質が結果として及ぼす圧力又は力ＰＭＡＴ又はＦＭＡＴに耐えることができる容器設計であり、その方法では、
ａ．  温度ＴＳＡＴ及び貯蔵物質の目標密度ＤＭＡＴを知り、
ｂ．  ＤＭＡＴとＴＳＡＴとＰＭＡＴ又はＦＭＡＴとの間の既知の関係を用いて、ＰＭＡＴ又はＦＭＡＴの値を求め、この値を、それ未満では容器の壁が塑性変形をしない又は容器壁の降伏点における変形の１１０％、１２０％、１５０％、又は２００％を超える変形をしない液圧限界パラメータＰＬＩＭＩＴ又はＦＬＩＭＩＴに関して測定された容器の機械的強度が、ＰＭＡＴ又はＦＭＡＴの値以上となるように容器を設計するのに用いる。
【００３７】
アンモニア貯蔵物質が及ぼす機械力を制御する方法に関して上述した多様な特徴及び任意選択的な変形例は、他の態様、つまり、固体アンモニア貯蔵物質を収容するための容器の設計方法にも適用される。
【００３８】
本発明は、アンモニアの脱離及び（再）吸収を可能とする貯蔵密度ＤＭＡＴの固体アンモニア貯蔵物質を保管するための容器の態様も含み、その容器は、その容器内部の圧力又は力において容器が塑性変形をしない又は容器壁の降伏点における変形の１１０％、１２０％、１５０％、又は２００％を超える変形をしない限界圧力パラメータＰＬＩＭＩＴ又は限界力パラメータＦＬＩＭＩＴに対応する機械的強度を有する。容器内の貯蔵物質は、飽和／再飽和プロセスによってアンモニアで充填されていて、貯蔵物質の飽和／再飽和は、ＴＳＡＴ≧ＴＳＡＴＭＩＮという条件を満たすプロセス温度ＴＳＡＴにおいて容器内部の貯蔵物質で行われ、ＴＳＡＴＭＩＮは、貯蔵物質が及ぼすＰＭＡＴ又はＦＭＡＴが容器のＰＬＩＭＩＴ又はＦＬＩＭＩＴに関する機械的強度の限界未満に保たれる飽和／再飽和プロセスの最低温度である。
【００３９】
アンモニア貯蔵物質が及ぼす機械力を制御する方法及び容器を設計する方法に関して上述した多様な特徴及び任意選択的な変形例は、他の態様、つまり、固体アンモニア貯蔵物質で充填された容器にも適用される。
【００４０】
最後に、本発明の範囲は、アンモニア飽和／再飽和プロセスの温度ＴＳＡＴと、（任意選択的にアンモニア貯蔵物質の貯蔵密度ＤＭＡＴと、）その温度ＴＳＡＴにおける飽和／再飽和中に貯蔵物質が生じさせる液圧ＰＭＡＴ又は等価な機械力ＦＭＡＴとの間の相関関係又は関係の使用でもあり、その使用は、アンモニアを吸収することができる物質を収容する容器の設計又は製造のためのものであり、より具体的には、貯蔵物質が結果として及ぼす圧力ＰＭＡＴ又は力ＦＭＡＴが、それ未満では容器が塑性変形をしない又は容器壁の降伏点における変形の１１０％、１２０％、１５０％、又は２００％を超える変形をしない限界未満に保たれる温度において飽和／再飽和を行うことによって、貯蔵物質が及ぼす力又は圧力のレベルに影響を与えることである。
【００４１】
本願で説明される方法は、初期製品、つまり、貯蔵物質のその場（ｉｎ‐ｓｉｔｕ）での飽和によってアンモニアで充填された容器／カートリッジの作製にも有利であることに留意されたい。特許文献３で言及されている全ての複雑なプロセス条件を回避することによって、本発明は、最初の飽和の前にはカートリッジ内部に飽和していない貯蔵物質が配置され、（金属）カートリッジシェル内部で初めて飽和されるというその場（ｉｎ‐ｓｉｔｕ）飽和カートリッジの単純な製造を可能にする。
【００４２】
以下、添付図面を参照して、例示的な実施形態を説明する。
【図面の簡単な説明】
【００４３】
【図１】アンモニア飽和中の物質の膨張圧ＰＭＡＴを、冷却媒体の温度ＴＳＡＴに対してプロットして示す。
【図２】データ点と、ＰＭＡＴとＴＳＡＴ及びＤＭＡＴの異なる複数の組み合わせとの間の結果としてのモデル相関関係を示す。
【図３】アンモニア貯蔵容器の正規化された変形・対・再飽和サイクル数を示す。
【図４】弾性変形及び塑性変形の図を示す。
【図５】ＴＳＡＴの適切な制御で容器内部のアンモニアで貯蔵物質を再飽和させるプロセスの一例を示す。
【図６】ＰＭＡＴ又はＦＭＡＴとＴＳＡＴと適切であればＤＭＡＴとの間の関係を求めて、ＴＳＡＴＭＩＮを決定するコンピュータシミュレーション方法の一例を示す。
【発明を実施するための形態】
【００４４】
温度レベルＴＳＡＴは、冷却媒体の温度によって決定される。何故ならば、カートリッジは、アンモニアの吸収時に発熱するからである。ＴＳＡＴＭＩＮを満たしたままで異なる冷却媒体を選択することが可能である。
【００４５】
図１は、膨張圧を監視することができる容器中に保持された物質サンプルの飽和中における、アンモニア飽和中の物質膨張圧ＰＭＡＴを冷却媒体温度ＴＳＡＴに対してプロットして示す。物質が及ぼす機械圧は、温度ＴＳＡＴに強く依存する。複数測定を同じサンプルについて行ったが、アンモニアガス飽和圧ＰＳＡＴを変化させた。これは、ＰＭＡＴの効果が、アンモニアガス圧ではなくて温度の強力な効果であることを示す。
【００４６】
ここで、図１は、データ点と、貯蔵物質のアンモニア飽和／再飽和プロセスの温度ＴＳＡＴと、その温度ＴＳＡＴにおける飽和／再飽和中に貯蔵物質が発生させる液圧ＰＭＡＴ（等価な機械力ＦＭＡＴが等価な方法で使用可能である）との間の経験的相関関係（データ点に基づく）とを示す。
【００４７】
それ未満ではカートリッジの壁が塑性変形をしない又は容器の壁の降伏点における変形の１１０％、１２０％、１５０％又は２００％よりも大きな変形をしないＰＬＩＭＩＴ又はＦＬＩＭＩＴに関する所定のカートリッジの機械的強度に対する所定の限界では、この種の相関関係を用いて、貯蔵物質が及ぼすＰＭＡＴ又はＦＭＡＴがカートリッジの機械的強度の限界未満に保たれているという飽和／再飽和プロセスの最低温度ＴＳＡＴＭＩＮが特定される。ＴＳＡＴＭＩＮが見つかると、ＴＳＡＴ≧ＴＳＡＴＭＩＮという条件を満たす温度ＴＳＡＴで飽和／再飽和プロセスが行われる。
【００４８】
代わりに、飽和／再飽和が行われる温度ＴＳＡＴは予め決定されて固定され得る。この場合、図１に示される上述のタイプの相関関係は、結果として物質が及ぼす圧力ＰＭＡＴ又は力ＦＭＡＴに耐えることができる固体アンモニア貯蔵物質用カートリッジの設計に用いられる。ＴＳＡＴとＰＭＡＴ又はＦＭＡＴとの間の関係は、所定の値のＴＳＡＴに対応するＰＭＡＴ又はＦＭＡＴの値を見つけるのに用いられる。そして、見つけたＰＭＡＴ又はＦＭＡＴの値は、それ未満ではカートリッジの壁が塑性変形をしない又は容器の壁の降伏点における変形の１１０％、１２０％、１５０％又は２００％よりも大きな変形をしない液圧限界パラメータＰＬＩＭＩＴ又はＦＬＩＭＩＴに関して測定されたカートリッジの機械的強度がＰＭＡＴ又はＦＭＡＴの値以上となるようにカートリッジを設計するのに用いられる。
【００４９】
図２は、図１と同様のデータ点と、ＰＭＡＴとＴＳＡＴとの間の結果としての経験的モデル相関関係を、異なる複数のアンモニア貯蔵物質密度ＤＭＡＴについて示し、ＤＭＡＴは、“Ａ”から“Ｄ”で表される四つの異なるレベルのＤＭＡＴ（Ａ≒１．０ｇ／ｃｍ３、Ｂ≒１．１３ｇ／ｃｍ３、Ｃ≒１．２５ｇ／ｃｍ３、Ｄ≒１．３ｇ／ｃｍ３）について図２のＴＳＡＴの関数としてＰＭＡＴを表すパラメータである。脱ガス状態のアンモニア貯蔵物質はＳｒＣｌ２であり、完全に飽和した状態ではＳｒ（ＮＨ３）８Ｃｌ２である。基準点として、物質がその飽和状態にある際の密度を計算する。各密度レベルについて、ＴＳＡＴとの強い相関関係が存在する。小型物質サンプルに対して行われる実験的モデルデータを最良に記述するモデル方程式は、ＰＭＡＴ＝Ａ×ｅｘｐ（Ｂ×ＴＳＡＴ＋Ｃ×ＤＭＡＴ）というものであるが、良好なデータ再現を与えるあらゆる種類の数学的記述が想定される。ＰＬＩＭＩＴ‐１、ＰＬＩＭＩＴ‐２、ＰＬＩＭＩＴ‐３として三つの例証が示されていて、特定のＰＬＩＭＩＴ‐３は、ＰＬＩＭＩＴ‐１及びＰＬＩＭＩＴ‐２とは別の密度と関連していて、結果として、必要とされる飽和温度ＴＳＡＴＭＩＮはＸ軸上に位置する。ＰＭＡＴがＰＬＩＭＩＴを超えないようにするため、ＴＳＡＴがＴＳＡＴＭＩＮ以上、つまりＴＳＡＴ≧ＴＳＡＴＭＩＮでなければならないことが分かる。
【００５０】
それ未満ではカートリッジの壁が塑性変形をしない又は容器の壁の降伏点における変形の１１０％、１２０％、１５０％又は２００％よりも大きな変形をしないＰＬＩＭＩＴ又はＦＬＩＭＩＴに関する所定のカートリッジの機械的強度の所定の限界、及び、カートリッジ内のアンモニア貯蔵物質の所定の目標密度ＤＭＡＴでは、この種の相関関係を用いて、貯蔵物質が及ぼすＰＭＡＴ又はＦＭＡＴがカートリッジの機械的強度の限界未満に保たれている飽和／再飽和プロセスの最低温度ＴＳＡＴＭＩＮが特定される。所定のＰＬＩＭＩＴ及びＤＭＡＴについてＴＳＡＴＭＩＮが見つかると、ＴＳＡＴ≧ＴＳＡＴＭＩＮという条件を満たす温度ＴＳＡＴにおいて飽和／再飽和プロセスが行われる。
【００５１】
代わりに、本方法が行われる温度ＴＳＡＴは予め決定されて固定され得る。また、カートリッジ内のアンモニア貯蔵物質の多様な利用可能目標密度ＤＭＡＴのうちの一つが与えられる場合、図２に示される上述のタイプの相関関係は、物質が結果として及ぼす圧力ＰＭＡＴ又は力ＦＭＡＴに耐えることができる固体アンモニア貯蔵物質用のカートリッジの設計に用いられる。ＴＳＡＴとＤＭＡＴとＰＭＡＴ又はＦＭＡＴとの間の関係は、所定の値のＴＭＡＴ及びＤＭＡＴに対応するＰＭＡＴ又はＦＭＡＴの値を見つけるのに用いられる。そして、決定されたＰＭＡＴ又はＦＭＡＴの値は、それ未満ではカートリッジの壁が塑性変形をしない又は容器の壁の降伏点における変形の１１０％、１２０％、１５０％又は２００％よりも大きな変形をしない液圧限界パラメータＰＬＩＭＩＴ又はＦＬＩＭＩＴに関して測定されたカートリッジの機械的強度がＰＭＡＴ又はＦＭＡＴの値以上となるようにカートリッジを設計するのに用いられる。
【００５２】
図３は本発明の特徴の証拠を示す。ＮＨ３脱ガスとＮＨ３再飽和の連続的なサイクルを受けるカートリッジについてデータが示されている。この例では、試験されたカートリッジはシリンダー状でアルミニウム製である。これらカートリッジで用いられている特定の設計では、端部キャップが最も弱い点を示し、塑性変形せずに少なくとも１．７ＭＰａのガス圧（図２のＰＬＩＭＩＴ‐２に対応する、つまりＰＬＩＭＩＴ＝１．７ＭＰａ）に耐えることができるようにされている。この例ではアンモニア貯蔵物質密度は略１．１３ｇ／ｃｍ３であり、図２のＤＭＡＴ‐Ａに対応するはずである。そして、図２から、分析が略３８℃のＴＳＡＴＭＩＮを与えていることが見て取れる。従来の再飽和プロセスでは、アンモニアガス圧は略７〜８ｂａｒであり、冷却媒体の水は略２０℃（ＴＳＡＴ≒２０℃）に保たれて、カートリッジからのアンモニア吸収熱の除去による急速冷却、つまりＴＳＡＴＭＩＮ（≒３８℃）未満での冷却とされていた。試験から、これらユニットをＰＬＩＭＩＴ＝１．７ＭＰａよりもはるかに低い圧力（脱ガス用の脱離圧＝２〜４ｂａｒ（０．２〜０．４ＭＰａに対応）、飽和圧＝７〜８ｂａｒ（０．７〜０．８ＭＰａに対応））で一貫して動作させた場合であっても、カートリッジは数回の飽和サイクル後において非弾性変形して、カートリッジが設置ボリュームにフィットしなくなるので、例えば１０回の再充填に到達する前に使用不能となり得ることが観測された。このことは、同じタイプの二つの異なるユニットについて示されている。
【００５３】
本発明の方法をこの例（即ち、同じ密度（つまり同じＴＳＡＴＭＩＮ）で同じ貯蔵物質で充填された同じタイプのカートリッジ）に適用して、以下のことが分かった。同じ試験を行ったが、冷却媒体を略５５℃（ＴＳＡＴ≒５５℃）に保ち、つまりＴＳＡＴＭＩＮ≒３８℃よりも高く保った。図３のグラフの下部は、本発明の方法に係るプロセス及び設計制限が満たされている場合の脱ガス／再充填サイクルを示す。飽和プロセス条件を満たすこと（三角形）で、従来の方法（白四角及び黒四角の点）では数サイクル後に観測されていた大きな塑性変形がなくなっていることが見て取れる。
【００５４】
図４は、金属部材、例えば容器に対する歪み（変形）と応力との間の関係の例を示す。容器の塑性変形（「非弾性変形」とも称される）は、物質が生じさせる応力が所謂降伏点におけるレベルを超える容器壁に対する歪みを与える場合に、生じる。物質は、その応力（ＦＭＡＴ又はＰＭＡＴによって生じる）によって変形する（歪む）。ＴＳＡＴ＞ＴＳＡＴＭＩＮの場合、物質が生じさせる応力は減少して、容器は弾性変形領域内にある。
【００５５】
図４に概略的に示されるように、弾性変形領域では、応力と歪みとの間の関係はほぼ線形であるが、塑性変形領域では、歪みと応力との関係はほぼ平坦になっている（応力が増大しなくても物質が変形し続けることを意味する）。線形関係と平坦関係との間の移行部は、典型的には連続的に変化する傾斜を有し、つまり、傾斜の変化は急激ではないが、有限の歪み範囲に広がる。「降伏点」は、物質が塑性変形し始める応力として定義され、より具体的には、降伏点は、典型的に、線形関係の部分から平坦関係の部分への移行部の直前に存在する（歪みが増大する方向で見た場合）。
【００５６】
本願で説明される一部実施形態では、圧力ＰＬＩＭＩＴ又は力ＦＬＩＭＩＴに関する容器の機械的強度の限界は、それ未満では容器の壁が塑性変形をしない、つまり降伏点を超える変形が存在しない容器内部の圧力又は力として定義される。
【００５７】
しかしながら、他の実施形態では、僅かな塑性変形、つまり、完全に平坦になる前の平坦な塑性変形領域への移行部内において降伏点を超える歪みは許容可能である。こうした実施形態では、圧力ＰＬＩＭＩＴ又は力ＦＬＩＭＩＴに関する容器の機械的強度は、「最大許容可能塑性変形」と称される応力‐歪み図の移行領域内の点（つまり、「ＭＰＤ」）を超える変形を生じさせない圧力又は力として定義される。点ＭＰＤは、それを超えると意図した物理的応用にフィットしなくなる特定の容器に対する許容可能な最大の塑性変形として定義される。理想的には、塑性変形は存在しないが（前段落で述べたように）、一部の特別な状況では、僅かな塑性変形が許容可能である。このような場合、パラメータＭＰＤは、降伏点における歪み（＝応力）の１１０、１２０、１５０、又は２００％となり得る。例えば、直径１００ｍｍのサンプル容器が、降伏点をわずかに下回る０．５ｍｍで弾性変形することができる場合（これは依然として通常形状に戻れることを意味する）、降伏点における歪みの２００％の歪みでのＭＰＤは最大１ｍｍであり、結果としての最大直径は１０１ｍｍとなる。
【００５８】
図５は、上記種類のアンモニア貯蔵物質で内部が充填された複数の容器の再飽和の例を示す。貯蔵容器は、冷却媒体（例えば、冷水）で充填されたトラフに浸漬され、冷却媒体によって冷却される。冷却媒体の温度は、目標飽和温度ＴＳＡＴに達するように媒体の温度を制御する適切なデバイス、例えば、冷却媒体温度を測定するセンサーと、測定温度を目標温度と比較して測定温度と目標温度との間の差を相殺するように冷却媒体の温度又は流れを調整するフィードバックコントローラーで制御される。飽和中の容器からの熱伝達を増大させるように冷却媒体の運動を生じさせる一般的な方法が適用可能であり、例えば、ポンプやプロペラを用いてトラフ中の冷却媒体の循環を能動的に生じさせる。アンモニアは、貯蔵容器内部に加圧ガスとして供給される。
【００５９】
図６は、ＴＳＡＴと、ＤＭＡＴと結果としての圧力ＰＭＡＴ（又はＦＭＡＴ）との間の関係を推定又は予測するシミュレーション方法の図を示す。アンモニアとアンモニア貯蔵物質（吸収したアンモニアの有無）を記述する関連パラメータ（「熱力学的入力」と称される）と、独立変数と、アンモニア貯蔵物質の密度ＤＭＡＴを、有限要素法（ＦＥＭ，ｆｉｎｉｔｅ  ｅｌｅｍｅｎｔ  ｍｅｔｈｏｄ）シミュレーション等のコンピュータモデルに投入する。例えば、コンピュータモデルは、ＴＳＡＴ及び所定のＤＭＡＴの関数としてＰＭＡＴ（又はＦＭＡＴ）を出力する。これは、貯蔵物質が及ぼすＰＭＡＴ（又はＦＭＡＴ）が、容器のＰＬＩＭＩＴ又はＦＬＩＭＩＴに関する機械的強度の限界未満に保たれている飽和／再飽和プロセスの最低温度ＴＳＡＴＭＩＮを特定することを可能にする。
【００６０】
［更なる例］
［例１：多様な温度における飽和からの力を決定して、所定のカートリッジに対する最小飽和温度ＴＳＡＴＭＩＮを見つけるための方法］
温度と、物質密度と、アンモニア貯蔵物質からの飽和力との間の関係を決定するため、一般的な方法に従って、複数の実験を行った。
【００６１】
所定の質量の乾燥ＳｒＣｌ２粉末を反応器ボリューム内に入れ、次いで反応器を閉じた。ＳｒＣｌ２の質量を決定し、ＳｒＣｌ２がアンモニアで飽和した後の特定の密度ＤＭＡＴを得た。これは、密度に反応器の容積を掛けて、完全に飽和したＳｒ（ＮＨ３）８Ｃｌ２のモル質量で割って、ＳｒＣｌ２のモル質量を掛けることによって決定された。
【００６２】
閉じた反応器は、周囲空気を除去するために排気され、次いで或る圧力のアンモニアガスを受けた。アンモニアの取り込みに続いて、反応器を計量することで、ＳｒＣｌ２がアンモニアで完全に飽和されることを保証した。取り込み中に、反応器の一端に作用する飽和中のＳｒＣｌ２の力をロードセルで測定した。反応器壁の温度をペルチェ素子を用いて能動的に制御した。
【００６３】
完全に飽和した後、反応器を加熱して、流出口の圧力を大気圧をわずかに上回るように固定し、反応器からアンモニアを脱ガスした。或る圧力のアンモニアを再び加えて物質を再飽和させる前に、一定時間にわたって物質を脱ガスした。このようにして、サンプルは複数間リサイクル可能であり、複数の温度点において力の測定を行うことができた。
【００６４】
多様な温度及び密度について力の完全なマップを作成するため、複数回にわたって多様な質量のＳｒＣｌ２を反応器に投入し、その各々で多様な温度点でのサイクルを行った。
【００６５】
この方法は、アンモニアを可逆的に吸収することができるあらゆる関連物質に対して行うことができるものである。適切なアンモニア貯蔵物質の他の例はＣａＣｌ２や、ＢａＣｌ２や、純粋な又は塩の混合物としての他の金属アンミン錯体である。金属アンミン錯体の一般式はＭ（ＮＨ３）ＸＨＹであり、ここでＭは金属イオンであり、Ｘはアンモニアの配位数（０から８又は一部塩では１２）であり、Ｈはハロゲン化物（例えば、塩化物イオン）であり、Ｙは錯体中の塩化物イオンの数である。飽和状態において、ＳｒＣｌ２及びＣａＣｌ２塩は、８個のアンモニア分子を吸収して、Ｓｒ（ＮＨ３）８Ｃｌ２、Ｃａ（ＮＨ３）８Ｃｌ２となる。
【００６６】
それ未満ではカートリッジの壁が塑性変形をしない又は容器の壁の降伏点における変形の１１０％、１２０％、１５０％又は２００％よりも大きな変形をしないＰＬＩＭＩＴ又はＦＬＩＭＩＴに関する所定のカートリッジの機械的強度の所定の限界、及び、カートリッジ内のアンモニア貯蔵物質の所定の目標密度ＤＭＡＴでは、この種の関係を用いて、貯蔵物質が及ぼすＰＭＡＴ又はＦＭＡＴがカートリッジの機械的強度の限界未満に保たれている飽和／再飽和プロセスの最低温度ＴＳＡＴＭＩＮが特定される。所定のＰＬＩＭＩＴ及びＤＭＡＴについてＴＳＡＴＭＩＮが見つかると、ＴＳＡＴ≧ＴＳＡＴＭＩＮという条件を満たす温度ＴＳＡＴにおいて飽和／再飽和プロセスが行われる。
【００６７】
［例２：固定された飽和、温度及び貯蔵物質密度に基づいた金属壁厚さの決定］
２０℃の温度でカートリッジを再充填するように再充填プロセスを画定した。与えられたアンモニア貯蔵物質密度は１１７５ｇ／ｃｍ３であり、これは、物質圧力ＰＭＡＴ＝３．２ＭＰａを与える。カートリッジはシリンダー状であり、流通している特定の車両に対して利用可能な空間の要求のため、１７８ｍｍの外径を有する。深絞りアルミニウム合金鋳造でカートリッジを作製することに決定した。深絞り後、アルミニウム合金は１７０ＭＰａの降伏力を有していて、「降伏力」又は「降伏点」は、物質が塑性変形し始める応力として定義される。降伏点の前では物質は弾性変形して、印加された応力が取り除かれると元々の形状に戻る。降伏点を超えると、変形の一部は永続的で不可逆的なものとなる。
【００６８】
シリンダーの最小シェル厚さを以下の薄壁仮定によって決定することができる：
【数１】
0006703005.tif 000002
【００６９】
［例３］
特定の設計圧力及び設計温度、許容可能な応力（容器物質に因る）及び必要な容器半径（容積に因る）を所与として、一般的な方法は、ＡＳＭＥ  Ｂｏｉｌｅｒ  ａｎｄ  Ｐｒｅｓｓｕｒｅ  Ｖｅｓｓｅｌ  Ｃｏｄｅ（ＡＳＭＥ  Ｓｅｃｔｉｏｎ  ＶＩＩＩ  Ｄｉｖｉｓｉｏｎ１）等の設計ルールに従うルールによる設計方法である。
【００７０】
ＡＳＭＥ設計コードは、Ｒ／ｔ≧１０（Ｒ＝容器半径、ｔ＝壁厚）の薄壁設計について、シリンダー状シェルの最小壁厚要求に対する以下の設計式を与える：
周方向応力を考慮すると、
ｔ＝Ｐ×Ｒｏ／（Ｓ×Ｅ＋０．４×Ｐ）
縦応力を考慮すると、
ｔ＝Ｐ×Ｒｏ／（２×Ｓ×Ｅ＋１．４×Ｐ）
ｔ＝壁厚（インチ）
Ｐ＝設計圧力（ｐｓｉ）
Ｒｏ＝外側半径（インチ）
Ｓ＝許容可能応力（ｐｓｉ）
Ｅ＝溶接継手効率因子
【００７１】
同様に、許容可能な圧力を、ＡＳＭＥコード及びルールによる設計方法を用いて計算することができる。設計温度、許容可能な応力（容器物質に因る）、容器半径（容積に因る）及び壁厚を所与として、以下の式が許容可能な最大圧力を与える：
周方向応力を考慮すると、
Ｐ＝Ｓ×Ｅ×ｔ／（Ｒｏ−０．４×ｔ）
縦応力を考慮すると、
Ｐ＝２×Ｓ×Ｅ×ｔ／（Ｒｏ−１．４×ｔ）
【００７２】
例えば、薄壁深絞りシリンダー状アルミニウムシェルについて、所定の容器物質及び幾何学的形状に基づいて、許容可能な圧力が計算される：
ｔ＝３ｍｍ＝０．１１８インチ
Ｒｏ＝９８ｍｍ＝３．５０４インチ
Ｓ＝１３３．３ＭＰａ＝１６４３７．６ｐｓｉ（１７０ＭＰａにおけるアルミニウム合金の降伏強度と、ＡＳＭＥコードに従って通常１．５の安全因子に基づく）
Ｅ＝１
周方向応力に基づく許容可能な圧力：
Ｐ＝（１６４３７．６ｐｓｉ×１×０．１１８インチ）／（３．５０４インチ−０．４×０．１１８インチ）＝５６１．６ｐｓｉ＝３．９ＭＰａ
縦応力に基づく許容可能な圧力：
Ｐ＝（２×１６４３７．６ｐｓｉ×０．１１８インチ）／（３．５０４インチ−１．４×０．１１８インチ）＝１１６３．０ｐｓｉ＝８．０Ｍｐａ
【００７３】
上記計算からの最低値をとって、許容可能な圧力が３．９ＭＰａと与えられる。
【００７４】
更に、上述のように、計算では、設計安全因子が１．５である。これは、許容可能な圧力を３．９ＭＰａ／１．５＝２．６ＭＰａにする。ＤＭＡＴ‐Ｃの密度について図２の相関関係を用いると、この特定の値のＤＭＡＴに対して飽和／再飽和プロセスが略４０℃で行われる際の最低温度ＴＳＡＴＭＩＮの値が得られる。
【００７５】
本明細書で言及されている全ての文献及び既存のシステムは参照として本願に組み込まれる。
【００７６】
本発明の教示に従って構成される特定の方法及び製品について本願で説明してきたが、本特許が及ぶ範囲はそれに限定されるものではない。逆に、本特許は、文言上又は均等論の下で添付の特許請求の範囲内に公正に落とし込まれる本発明の教示の全ての実施形態に及ぶ。
【図１】
0006703005.tif 000003
【図２】
0006703005.tif 000004
【図３】
0006703005.tif 000005
【図４】
0006703005.tif 000006
【図５】
0006703005.tif 000007
【図６】
0006703005.tif 000008